【手続補正書】
【提出日】平成27年1月13日(2015.1.13)
【手続補正１】
【補正対象書類名】明細書
【補正対象項目名】００６８
【補正方法】変更
【補正の内容】
【００６８】
実施例５
連続プロセスにおいて、上記の通り糸条を製造するが、しかしながら、各糸条は、２７０本のフィラメントを有し、各フィラメントは、３デニールの線密度を有する。１０台の逐次洗浄モジュールにおいて、凝固した糸条を連続的に洗浄し、各々は、２０巻き／モジュールで螺旋状に前進するラップを有する２つのロールのセットを有する。モジュール８を除いて全てのモジュールは、約６０℃での水で糸条を洗浄する。モジュール８は、２．０重量パーセントのＮａＯＨ水溶液で糸条を洗浄する。各洗浄モジュールにおける滞留時間は、約３５秒であり、総洗浄時間は、約３５０秒である。次に、過剰の液体をピン脱水機（ｐｉｎ  ｄｅｗａｔｅｒｅｒ）を用いて糸条から除去し、炉内の乾燥ロールにおいて１６０℃で、糸条を乾燥させる。次に、第一炉において３００℃、４．５ｃＮ／ｄｔｅｘ、その後第二炉において４５０℃、０．１５ｃＮ／ｄｔｅｘで、窒素下で糸条を熱処理する。有効なポリマーカチオン／硫黄含量のモル比は、約１であり、予想される加水分解での強度残率は、約７０％である。
次に、本発明の好ましい態様を示す。
１．  パラ−フェニレンジアミン、５（６）−アミノ−２−（ｐ−アミノフェニル）ベンゾイミダゾールおよびテレフタロイルジクロリドの共重合から得られるコポリマーを含んでなる糸条であって、５（６）−アミノ−２−（ｐ−アミノフェニル）ベンゾイミダゾールのモル数とパラ−フェニレンジアミンのモル数との比が、３０／７０〜８５／１５であり、前記糸条が、０．１％超の硫黄含量を有し、および
前記糸条が、少なくとも０．３の、有効なポリマーカチオン／硫黄含量のモル比を有し、
【数１】
2014503712.tif 000001
［式中、記号［Ｎａ］、［Ｃａ］、［Ｋ］、［Ｃｌ］、および［Ｓ］は、ポリマー中の、モル／キログラム単位の、これらのイオンの濃度である］である糸条。
２．  ５（６）−アミノ−２−（ｐ−アミノフェニル）ベンゾイミダゾールのモル数とパラ−フェニレンジアミンのモル数との前記比が、４５／５５〜８５／１５である上記１に記載の糸条。
３．  （ａ）パラ−フェニレンジアミンおよび５（６）−アミノ−２−（ｐ−アミノフェニル）ベンゾイミダゾールと（ｂ）テレフタロイルジクロリドとのモル比が、０．９〜１．１である上記１または２に記載の糸条。
４．  前記有効なポリマーカチオン／硫黄含量のモル比が、少なくとも１．０である上記１〜３のいずれか一項に記載の糸条。
５．  前記有効なポリマーカチオン／硫黄含量のモル比が、少なくとも１．５である上記１〜４のいずれか一項に記載の糸条。
６．  パラ−フェニレンジアミン、５（６）−アミノ−２−（ｐ−アミノフェニル）ベンゾイミダゾール、およびテレフタロイルジクロリドの共重合から得られるコポリマーを含んでなる糸条であって、５（６）−アミノ−２−（ｐ−アミノフェニル）ベンゾイミダゾールのモル数とパラ−フェニレンジアミンのモル数との比が、３０／７０〜８５／１５であり、
前記糸条が、０．１％超の硫黄含量を有し、
前記イミダゾール環の少なくとも２０％が、遊離塩基の状態である糸条。
７．  ５（６）−アミノ−２−（ｐ−アミノフェニル）ベンゾイミダゾールのモル数とパラ−フェニレンジアミンのモル数との前記比が、４５／５５〜８５／１５である上記６に記載の糸条。
８．  前記イミダゾール環の少なくとも５０％が、遊離塩基の状態である上記６または７に記載の糸条。
９．  前記イミダゾール環の少なくとも７５％が、遊離塩基の状態である上記８に記載の糸条。
１０．  前記糸条の引張強さが、２５ｇｐｄ以上である上記１〜９のいずれか一項に記載の糸条。
１１．  パラ−フェニレンジアミン、５（６）−アミノ−２−（ｐ−アミノフェニル）ベンゾイミダゾール、およびテレフタロイルジクロリドの共重合から得られる糸条を処理するための方法であって、５（６）−アミノ−２−（ｐ−アミノフェニル）ベンゾイミダゾールのモル数とパラ−フェニレンジアミンのモル数との比が、３０／７０〜８５／１５であり、前記糸条が、０．１％超の硫黄含量を有し、前記方法が、
少なくとも０．３の、有効なポリマーカチオン／硫黄含量のモル比を有する糸条を提供するのに十分な時間、塩基性水溶液で前記糸条を洗浄する工程を含み、
【数２】
2014503712.tif 000002
［式中、記号［Ｎａ］、［Ｃａ］、［Ｋ］、［Ｃｌ］、および［Ｓ］は、ポリマー中の、モル／キログラム単位での、これらのイオンの濃度である］である方法。
１２．  ５（６）−アミノ−２−（ｐ−アミノフェニル）ベンゾイミダゾールのモル数とパラ−フェニレンジアミンのモル数との前記比が、４５／５５〜８５／１５である上記１１に記載の方法。
１３．  前記有効なポリマーカチオン／硫黄含量のモル比が、少なくとも１．０である上記１１または１２に記載の方法。
１４．  前記有効なポリマーカチオン／硫黄含量のモル比が、少なくとも１．５である上記１３に記載の方法。
１５．  前記糸条を前記塩基性水溶液に接触させる前および後に、前記糸条を水で洗浄することをさらに備える上記１１〜１４のいずれか一項に記載の方法。
１６．  前記塩基性水溶液が、水酸化ナトリウムを含んでなる上記１１〜１５のいずれか一項に記載の方法。
１７．  前記塩基性水溶液が、水１リットル当り０．０１〜１．２５モルの塩基の濃度を有する上記１１〜１６のいずれか一項に記載の方法。
１８．  パラ−フェニレンジアミン、５（６）−アミノ−２−（ｐ−アミノフェニル）ベンゾイミダゾール、およびテレフタロイルジクロリドの共重合から得られるコポリマーを含んでなるフィラメントから、硫黄含量０．１％超を有する糸条を製造する方法であって、
ａ）酸負荷の糸条を紡糸し、収集する工程と、
ｂ）別個の工程において、前記酸負荷の糸条の１回目の洗浄を行い中和された糸条を形成し、その後前記糸条を熱処理する工程とを含み、
前記中和工程は、有効なポリマーカチオン／硫黄含量のモル比が約０．３以上を有する糸条を提供し、
【数３】
2014503712.tif 000003
［式中、記号［Ｎａ］、［Ｃａ］、［Ｋ］、［Ｃｌ］、および［Ｓ］は、ポリマー中の、モル／キログラム単位での、これらのイオンの濃度である］である方法。
１９．  前記有効なポリマーカチオン／硫黄含量のモル比が、少なくとも１．０である上記１８に記載の方法。
２０．  前記有効なポリマーカチオン／硫黄含量のモル比が、少なくとも１．５である上記１９に記載の方法。
２１．  前記酸負荷の糸条を、前記糸条を前記塩基性水溶液に接触させる前および後に、水で洗浄することをさらに備える上記１８〜２０のいずれか一項に記載の方法。
２２．  前記塩基性水溶液が、水酸化ナトリウムを含んでなる上記２１に記載の方法。
２３．  前記塩基性水溶液が、１リットル当り０．０１〜１．２５モルの塩基の濃度を有する上記２１または２２に記載の方法。
【手続補正２】
【補正対象書類名】特許請求の範囲
【補正対象項目名】全文
【補正方法】変更
【補正の内容】
【特許請求の範囲】
【請求項１】
パラ−フェニレンジアミン、５（６）−アミノ−２−（ｐ−アミノフェニル）ベンゾイミダゾールおよびテレフタロイルジクロリドの共重合から得られるコポリマーを含んでなる糸条であって、５（６）−アミノ−２−（ｐ−アミノフェニル）ベンゾイミダゾールのモル数とパラ−フェニレンジアミンのモル数との比が、３０／７０〜８５／１５であり、前記糸条が、０．１％超の硫黄含量を有し、および
前記糸条が、少なくとも０．３の、有効なポリマーカチオン／硫黄含量のモル比を有し、
【数１】
2014503712.tif 000004
［式中、記号［Ｎａ］、［Ｃａ］、［Ｋ］、［Ｃｌ］、および［Ｓ］は、ポリマー中の、モル／キログラム単位の、これらのイオンの濃度である］である糸条。
【請求項２】
パラ−フェニレンジアミン、５（６）−アミノ−２−（ｐ−アミノフェニル）ベンゾイミダゾール、およびテレフタロイルジクロリドの共重合から得られるコポリマーを含んでなる糸条であって、５（６）−アミノ−２−（ｐ−アミノフェニル）ベンゾイミダゾールのモル数とパラ−フェニレンジアミンのモル数との比が、３０／７０〜８５／１５であり、
前記糸条が、０．１％超の硫黄含量を有し、
前記イミダゾール環の少なくとも２０％が、遊離塩基の状態である糸条。
【請求項３】
パラ−フェニレンジアミン、５（６）−アミノ−２−（ｐ−アミノフェニル）ベンゾイミダゾール、およびテレフタロイルジクロリドの共重合から得られる糸条を処理するための方法であって、５（６）−アミノ−２−（ｐ−アミノフェニル）ベンゾイミダゾールのモル数とパラ−フェニレンジアミンのモル数との比が、３０／７０〜８５／１５であり、前記糸条が、０．１％超の硫黄含量を有し、前記方法が、
少なくとも０．３の、有効なポリマーカチオン／硫黄含量のモル比を有する糸条を提供するのに十分な時間、塩基性水溶液で前記糸条を洗浄する工程を含み、
【数２】
2014503712.tif 000005
［式中、記号［Ｎａ］、［Ｃａ］、［Ｋ］、［Ｃｌ］、および［Ｓ］は、ポリマー中の、モル／キログラム単位での、これらのイオンの濃度である］である方法。
【請求項４】
パラ−フェニレンジアミン、５（６）−アミノ−２−（ｐ−アミノフェニル）ベンゾイミダゾール、およびテレフタロイルジクロリドの共重合から得られるコポリマーを含んでなるフィラメントから、硫黄含量０．１％超を有する糸条を製造する方法であって、
ａ）酸負荷の糸条を紡糸し、収集する工程と、
ｂ）別個の工程において、前記酸負荷の糸条の１回目の洗浄を行い中和された糸条を形成し、その後前記糸条を熱処理する工程とを含み、
前記中和工程は、有効なポリマーカチオン／硫黄含量のモル比が約０．３以上を有する糸条を提供し、
【数３】
2014503712.tif 000006
［式中、記号［Ｎａ］、［Ｃａ］、［Ｋ］、［Ｃｌ］、および［Ｓ］は、ポリマー中の、モル／キログラム単位での、これらのイオンの濃度である］である方法。